ГИЛЬЗА ЦИЛИНДРА, БЛОК ЦИЛИНДРОВ И СПОСОБ ИЗГОТОВЛЕНИЯ ГИЛЬЗЫ ЦИЛИНДРА

1. Гильза цилиндра для соединения с заданной сцепляемостью с блоком цилиндров двигателя внутреннего сгорания при отливке блока цилиндров, содержащая:
наружную поверхность, включенную в виде вставки при литье литейного металла непосредственно или через промежуточный слой;
множество выступов в форме горлышка бутылки, расположенных на наружной поверхности;
при этом сцепляемость между наружной поверхностью и блоком цилиндров или промежуточным слоем различается вдоль аксиального направления гильзы цилиндра;
причем выступы удовлетворяют, по меньшей мере, одному из следующих условий:
(а) выступы имеют высоту от 0,5 до 1,5 мм; и
2
(b) количество выступов на наружной поверхности гильзы составляет от 5 до 60 на см.
2. Гильза цилиндра по п.1, в которой выступы дополнительно удовлетворяют обоим следующим условиям:
(с) на изображении контура выступов, полученном посредством измерения наружной поверхности в направлении высоты выступов, доля S1 площади зоны, окруженной контурной линией для высоты 0,4 мм, составляет 10% или более; и
(d) на изображении контура выступов, полученном посредством измерения наружной поверхности в направлении высоты выступов, доля S2 площади зоны, окруженной контурной линией для высоты 0,2 мм, составляет 55% или менее.
3. Гильза цилиндра по п.1, в которой выступы дополнительно удовлетворяют обоим следующим условиям:
(с) на изображении контура выступов, полученном посредством измерения наружной поверхности в направлении высоты выступов, доля S1 площади зоны, окруженной контурной линией для высоты 0,4 мм, составляет от 10 до 50%; и
(d) на изображении контура выступов, полученном посредством измерения наружной поверхности в направлении высоты выступов, доля S2 площади зоны, окруженной контурной линией для высоты 0,2 мм, составляет от 20 до 55%.
4. Гильза цилиндра по любому из пп.1-3, в которой промежуточный слой напылен на верхнюю часть и нижнюю часть наружной поверхности.
5. Гильза цилиндра по п.2 или 3, в которой выступы дополнительно удовлетворяют обоим следующим условиям:
(е) зоны, окруженные контурной линией для высоты 0,4 мм, являются независимыми друг от друга на изображении контура; и
2
(f) площадь зон, окруженных контурной линией для высоты 0,4 мм, составляет от 0,2 до 3,0 мм на изображении контура.
6. Гильза цилиндра по любому из пп.1-3, имеющая верхнюю часть и нижнюю часть, причем сцепляемость в верхней части превышает сцепляемость в нижней части.
7. Гильза цилиндра по п.6, в которой как верхняя часть, так и нижняя часть гильзы цилиндра подвергнуты технологической операции придания шероховатости, при этом технологическая операция придания шероховатости выполнена с большей интенсивностью на верхней части, чем на нижней части.
8. Гильза цилиндра для соединения с заданной сцепляемостью с блоком цилиндров двигателя внутреннего сгорания при отливке блока цилиндров, содержащая:
наружную поверхность, включенную в виде вставки при литье литейного металла непосредственно или через промежуточный слой;
множество выступов в форме горлышка бутылки, расположенных на наружной поверхности;
при этом сцепляемость между наружной поверхностью и блоком цилиндров или промежуточным слоем различается вдоль аксиального направления гильзы цилиндра;
причем гильза цилиндра имеет верхнюю часть и нижнюю часть, при этом сцепляемость в верхней части превышает сцепляемость в нижней части; и
только верхняя часть гильзы цилиндра подвергается технологической операции придания шероховатости.
9. Гильза цилиндра по п.8, в которой технологическая операция придания шероховатости выполнена посредством выполнения дробеструйной обработки или водоструйной обработки.
10. Гильза цилиндра по любому из пп.1-3, при этом гильза цилиндра имеет верхнюю часть и нижнюю часть, причем сцепляемость нижней части меньше сцепляемости верхней части.
11. Гильза цилиндра для соединения с заданной сцепляемостью с блоком цилиндров двигателя внутреннего сгорания при отливке блока цилиндров, содержащая
наружную поверхность, включенную в виде вставки при литье литейного металла непосредственно или через промежуточный слой;
множество выступов в форме горлышка бутылки, расположенных на наружной поверхности;
при этом сцепляемость между наружной поверхностью и блоком цилиндров или промежуточным слоем различается вдоль аксиального направления гильзы цилиндра;
причем гильза цилиндра имеет верхнюю часть и нижнюю часть, и сцепляемость нижней части меньше сцепляемости верхней части;
при этом вещество, уменьшающее сцепляемость между наружной поверхностью и блоком цилиндром или промежуточным слоем, нанесено в большем количестве на нижней части наружной поверхности, чем на верхней части наружной поверхности.
12. Гильза цилиндра для соединения с заданной сцепляемостью с блоком цилиндров двигателя внутреннего сгорания при отливке блока цилиндров, содержащая:
наружную поверхность, включенную в виде вставки при литье литейного металла непосредственно или через промежуточный слой;
множество выступов в форме горлышка бутылки, расположенных на наружной поверхности;
при этом сцепляемость между наружной поверхностью и блоком цилиндров или промежуточным слоем различается вдоль аксиального направления гильзы цилиндра;
причем гильза цилиндра имеет верхнюю часть и нижнюю часть, и сцепляемость нижней части меньше сцепляемости верхней части;
при этом вещество, уменьшающее сцепляемость между наружной поверхностью и блоком цилиндром или промежуточным слоем, нанесено только на нижней части наружной поверхности.
13. Гильза цилиндра по п.11 или 12, в которой вещество, уменьшающее сцепляемость, образовано из паров, полученных при выполнении напыления.
14. Гильза цилиндра по п.13, в которой напыленный слой образован в виде промежуточного слоя на парах, осажденных на наружной поверхности.
15. Литой блок цилиндров для двигателя внутреннего сгорания, содержащий:
литейный металл из материала в виде легкого сплава; и
гильзу цилиндра по любому из пп.1-3, 8, 11 или 12.
16. Способ изготовления гильзы цилиндра, предназначенной для соединения с блоком цилиндров двигателя внутреннего сгорания при отливке блока цилиндров, при этом гильза цилиндра включает в себя наружную поверхность, имеющую множество выступов в форме горлышка бутылки, верхнюю часть и нижнюю часть, и включена в виде вставки при литье литейного металла, при котором:
выполняют технологическую операцию придания шероховатости только на верхней части наружной поверхности; и
образуют напыленный слой на наружной поверхности посредством напыления металлического распыляемого материала на верхнюю и нижнюю части наружной поверхности.
17. Способ изготовления гильзы цилиндра, предназначенной для соединения с блоком цилиндров двигателя внутреннего сгорания при отливке блока цилиндров, при этом гильза цилиндра включает в себя наружную поверхность, имеющую множество выступов в форме горлышка бутылки, верхнюю часть и нижнюю часть, и включена в виде вставки при литье литейного металла, при котором:
выполняют технологическую операцию придания шероховатости на верхней и нижней частях наружной поверхности, при этом технологическую операцию придания шероховатости выполняют с большей интенсивностью на верхней части, чем на нижней части; и
образуют напыленный слой на наружной поверхности посредством напыления металлического распыляемого материала на верхнюю и нижнюю части наружной поверхности.
18. Способ изготовления гильзы цилиндра, предназначенной для соединения с блоком цилиндров двигателя внутреннего сгорания при отливке блока цилиндров, при этом гильза цилиндра включает в себя наружную поверхность, имеющую множество выступов в форме горлышка бутылки, верхнюю часть и нижнюю часть, и включена в виде вставки при литье литейного металла, при котором:
образуют напыленный слой на верхней части наружной поверхности и слой осажденных паров на нижней части наружной поверхности посредством обеспечения контакта металлического распыляемого материала из расплавленных распыляемых зерен с верхней частью наружной поверхности и одновременного обеспечения контакта паров, образованных на периферии расплавленных распыляемых зерен, с нижней частью наружной поверхности; и
образуют напыленный слой на наружной поверхности посредством напыления на верхнюю и нижнюю части наружной поверхности металлического распыляемого материала из расплавленных распыляемых зерен.
19. Способ по п.18, при котором образование напыленного слоя на верхней части наружной поверхности и слоя осажденных паров на нижней части наружной поверхности выполняют в состоянии, при котором всасывающее устройство образует поток, направленный от верхней части к нижней части гильзы цилиндра.
20. Способ по любому из пп.16-19, при котором выступы удовлетворяют, по меньшей мере, одному из следующих условий:
(а) выступы имеют высоту от 0,5 до 1,5 мм; и
2
(b) количество выступов на наружной поверхности гильзы составляет от 5 до 60 на см.
21. Способ по п.20, при котором выступы дополнительно удовлетворяют обоим следующим условиям:
(с) на изображении контура выступов, полученном посредством измерения наружной поверхности в направлении высоты выступов, доля S1 площади зоны, окруженной контурной линией для высоты 0,4 мм, составляет 10% или более; и
(d) на изображении контура выступов, полученном посредством измерения наружной поверхности в направлении высоты выступов, доля S2 площади зоны, окруженной контурной линией для высоты 0,2 мм, составляет 55% или менее.
22. Способ по п.20, при котором выступы дополнительно удовлетворяют обоим следующим условиям:
(с) на изображении контура выступов, полученном посредством измерения наружной поверхности в направлении высоты выступов, доля S1 площади зоны, окруженной контурной линией для высоты 0,4 мм, составляет от 10 до 50%; и
(d) на изображении контура выступов, полученном посредством измерения наружной поверхности в направлении высоты выступов, доля S2 площади зоны, окруженной контурной линией для высоты 0,2 мм, составляет от 20 до 55%.
23. Способ по п.21, при котором выступы дополнительно удовлетворяют обоим следующим условиям:
(е) зоны, окруженные контурной линией для высоты 0,4 мм, являются независимыми друг от друга на изображении контура; и
2
(f) площадь зон, окруженных контурной линией для высоты 0,4 мм, составляет от 0,2 до 3,0 мм на изображении контура.
24. Способ по п.22, при котором выступы дополнительно удовлетворяют обоим следующим условиям:
(е) зоны, окруженные контурной линией для высоты 0,4 мм, являются независимыми друг от друга на изображении контура; и
2
(f) площадь зон, окруженных контурной линией для высоты 0,4 мм, составляет от 0,2 до 3,0 мм на изображении контура.